FR 2822832 A1 20021004 FR 0104425 A 20010402 POLYMERISATION EN SUSPENSION AQUEUSE DU CHLORURE DE VINYLE SEUL OU EN MELANGE AVEC UN AUTRE MONOMERE VINYLIQUE AVEC UTILISATION D'UN RADICAL STABLE DE TYPE NITROXYDE COMME AGENT D'ARRET DE POLYMERISATION =-=-=-=-=-=-=- La présente invention concerne la fabrication de polymères et copolymères à base de chlorure de vinyle par polymérisation en suspension aqueuse du chlorure de vinyle seul ou en mélange avec un autre monomère vinylique, avec utilisation d'un radical stable de type nitroxyde comme agent d'arrêt de polymérisation. Par polymérisation en suspension aqueuse, on entend une polymérisation réalisée en présence d'au moins un amorceur oléosoluble, la composante monomère (chlorure de vinyle seul ou en mélange avec un autre monomère vinylique) étant dispersée par des moyens mécaniques dans un milieu aqueux contenant au moins un agent de suspension. Dans la composante monomère, la proportion de chlorure de vinyle est d'au moins 50 % en poids, de préférence supérieure à 80 %. Les monomères vinyliques copolymérisables en suspension aqueuse avec le chlorure de vinyle sont bien connus et, à titre d'exemples non limitatifs, on peut citer les esters vinyliques comme l'acétate de vinyle, les halogénures de vinylidène tels que le chlorure de vinylidène et le fluorure de vinylidène, les esters acryliques comme l'acrylate de butyle et les esters méthacryliques comme le méthacrylate de méthyle. Les agents de mise en suspension généralement utilisés dans la polymérisation en suspension sont les colloïdes protecteurs connus, par exemple les polymères solubles dans l'eau comme les alcools polyvinyliques, les oxydes de polyéthylène, les dérivés cellulosiques solubles dans l'eau comme la méthylcellulose, la polyvinylpyrrolidone, la gélatine et les copolymères acétate de vinyle-anhydride maléfique. Ces agents de mise en suspension peuvent être utilisés seuls ou sous forme de mélanges en quantités généralement comprises entre 0,01 et 0,5 parties en poids, de préférence entre 0,04 et 0,2 parties en poids, pour 100 parties en poids de composante monomère. Un système tamponnant le pH du milieu aqueux est généralement utilisé. Ce système qui est par exemple l'acide citrique pour un pH acide et l'hydrogénocarbonate de sodium pour un pH basique, est employé en une quantité comprise entre 0,01 et 0,2 partie en poids, de préférence entre 0, 02 et 0, 1 partie en poids, pour 100 parties en poids de composante monomère. Le système amorceur oléosoluble habituellement utilisé est constitué d'un ou plusieurs composés générateurs de radicaux enclenchant la polymérisation de la composante monomère. Ces radicaux sont généralement issus de la décomposition thermique de peroxydes de diacyle, de peroxydicarbonates de dialkyl ou de peroxy-tert-alcanoates. Il est d'usage industriellement d'exprimer la quantité d'amorceur (s) introduite dans le mélange réactionnel par la teneur globale en oxygène actif susceptible d'être libéré par le système amorceur. Les quantités totales en oxygène actif généralement utilisées sont comprises entre 0,0005 et 0,01 partie en poids, de préférence entre 0,0015 et 0,005 partie en poids, pour 100 parties en poids de composante monomère. Lorsque l'on utilise un mélange d'amorceurs ayant des temps de demi-vie différents pour une température donnée, la proportion de l'un par rapport à l'autre peut aller de 1 à 99 % en poids, de préférence de 10 à 90 %. A température identique, plus il y aura d'amorceur introduit dans le milieu réactionnel plus la réaction sera rapide. A durée de polymérisation identique, plus la température de polymérisation sera élevée, moins il restera d'amorceur dans le milieu réactionnel. Dans un procédé de polymérisation en suspension aqueuse, industriellement mis en oeuvre en mode discontinu (batch), il est généralement souhaitable d'arrêter la polymérisation après avoir atteint un taux de conversion prédéterminé de façon à obtenir un polymère stable et uniforme. Il peut aussi s'avérer parfois nécessaire d'arrêter ou ralentir la réaction dans la phase finale de polymérisation, c'est-à-dire lorsque la conversion a atteint des valeurs supérieures à 60 % massiques pour éviter des exothermies finales difficilement maîtrisables par un simple échange thermique aux parois (double enveloppe ou condenseur). A cet effet, on utilisera des agents dits agents d'arrêt de polymérisation. Les agents d'arrêt (ou"short-stoppers") les plus couramment utilisés pour la polymérisation en suspension aqueuse du chlorure de vinyle sont l'ATSC (acétone-thiosemicarbazone), le bisphénol A (4, 4'- isopropylidènediphénol) et Drganox"245 (2, 4-diméthyl-6-sec- hexadécylphénol) seul ou en mélange avec l'irganoxo 1076 [3- (3, 5-di-tert-butyl-4-hydroxyphényl)] propionate d'octadécyle. L'Irganox" 1141 (ci-après IGX 1141) est un mélange commercial de 80 parties en poids d'Irganox"245 et de 20 parties en poids d'Irganox" 1076. Cependant, ces agents ne donnent pas entière satisfaction et on cherche actuellement à les remplacer par des composés plus faciles à mettre en oeuvre (solubilité en milieu aqueux) et au moins aussi efficaces. Il a maintenant été trouvé que la combinaison d'un système amorceur comprenant au moins un composé choisi parmi les peroxydicarbonates de dialkyle, les peroxy-tert-alcanoates et les peroxydes de diacyle, et d'au moins un agent d'arrêt de polymérisation choisi parmi les radicaux stables de type nitroxyde permet non seulement d'arrêter efficacement la polymérisation, mais aussi d'obtenir en même temps une résine PVC ou de copolymère conduisant à des matériaux présentant une excellente blancheur. De plus, par rapport aux agents d'arrêt usuels, le nitroxyde peut être choisi de façon à présenter l'avantage d'être instantanément hydrodiluable aux concentrations utiles sans ajout de stabilisant ou de solvant. L'invention a donc pour objet un procédé de polymérisation en suspension aqueuse du chlorure de vinyle seul ou en mélange avec moins de 50 % d'un autre monomère vinylique, caractérisé en ce que le système amorceur de polymérisation comprend au moins un composé choisi parmi les peroxydicarbonates de dialkyl, les peroxy-tert-alcanoates et les peroxydes de diacyle, et en ce que l'on utilise au moins un agent d'arrêt de polymérisation choisi parmi les radicaux stables de type nitroxyde. De manière générale, les polymérisations en suspension aqueuse du chlorure de vinyle ou d'une composante monomère à base de chlorure de vinyle sont conduites entre 45 et 80 C, de préférence entre 50 et 70oC, ce qui permet une très large utilisation des amorceurs de la famille des peroxydicarbonates de dialkyl. Dans les peroxydicarbonates de dialkyl, chaque radical alkyle peut contenir de 2 à 16 atomes de carbone et être linéaire, ramifié ou cyclique. Comme exemples non limitatifs de tels peroxydicarbonates de dialkyl, on peut mentionner les peroxydicarbonates de diéthyle, de diisopropyl, de di-n-propyle, de dibutyl, de dicétyle, de dimyristyle, de di (4-tert-butylcyclohexyle) ou de di (2-éthylhexyle). On préfère les peroxydicarbonates dont chaque radical alkyle contient de 6 à 16 atomes de carbone et, plus particulièrement, le peroxydicarbonate de di (2- éthylhexyle). Les peroxydicarbonates de dialkyl utilisés selon l'invention sont classés dans la famille des amorceurs rapides. Ils ont de manière générale une demi-vie de 1 heure aux alentours de 56-67OC et peuvent donc être utilisés pour des températures de polymérisation du chlorure de vinyle comprises entre 50 et 70 C. Cependant, lorsque la température de polymérisation choisie est peu élevée (entre 50 et 57OC), il peut s'avérer utile d'employer une combinaison d'amorceurs ayant des temps de demi-vie différents aux températures choisies, contenant par exemple un peroxydicarbonate de dialkyl et un amorceur de la famille des peroxy-tert-alcanoates très rapides, ou une combinaison d'amorceurs de la famille des peroxy-tertalcanoates comprenant un rapide et un très rapide. Les peroxy-tert-alcanoates très rapides ont de manière générale une demi-vie de 1 heure aux alentours de 53-61OC. Comme exemples non limitatifs d'amorceurs très rapides de la famille des peroxy-tertalcanoates, on peut citer le peroxynéodécanoate de 1, 1-diméthyl-3hydroxybutyl, le peroxynéodécanoate de cumyle, le peroxynéodécanoate de 1,1, 3, 3-tétraméthylbutyle et le 1,3-di (2-néodécanoylperoxy- isopropyl) benzène. Lorsque la température de polymérisation choisie est un peu plus élevée (entre 56 et 63OC), il peut s'avérer utile d'employer une combinaison d'amorceurs ayant des temps de demi-vie différents aux températures choisies, contenant par exemple un peroxydicarbonate de dialkyl et un amorceur de la famille des peroxy-tert-alcanoates rapides, ou une combinaison de peroxy-tert-alcanoates rapides. Les peroxy-tert-alcanoates rapides ont de manière générale une demi-vie de 1 heure entre de 61 et 71 C et peuvent donc être utilisés pour des températures de polymérisation du chlorure de vinyle comprises entre 50 et 70 OC. Comme exemples non limitatifs de peroxy-tertalcanoates rapides, on peut citer le peroxynéodécanoate de ter-butyl et le peroxynéodécanoate de tert-amyle. Dans le cas d'une température de polymérisation assez élevée (entre 62 et 70oC), il peut s'avérer utile d'employer une combinaison d'amorceurs ayant des temps de demi-vie différents aux températures choisies, contenant par exemple un peroxydicarbonate de dialkyl ou un peroxy-tert-alcanoate rapide et un amorceur plutôt lent de la famille des peroxydes de diacyle comme le peroxyde de dilauroyl. L'agent d'arrêt de polymérisation ("short-stopper") selon l'invention est de préférence choisi parmi les radicaux stables de type nitroxyde de formule : dans laquelle les groupes y1 à y6, identiques ou différents, représentent un atome d'hydrogène, un radical alkyle, linéaire ou ramifié, ayant un nombre d'atomes de carbone allant de 1 à 10, un radical cycloalkyle ayant un nombre d'atomes de carbone allant de 3 à 20, un atome d'halogène, un radical cyano, un radical phényle, un radical hydroxyalkyle ayant un nombre d'atomes de carbone allant de 1 à 4, un radical dialcoxyphosphonyle, diphénoxyphosphonyle, un radical alcoxycarbo nyle, alcoxycarbonylalkyle, ou bien 2 ou plus des groupes Y1 à y6 peuvent être liés avec l'atome de carbone qui les porte pour former des structures cycliques, lesquelles peuvent comprendre une ou plusieurs fonctions extracycliques, choisis parmi : HO-, CHO)-, CH30-, H2N-CH3C (O) NH-, (CN-, R'C (0) 0- ou R'représente un radical hydrocarboné contenant de 1 à 20 atomes de carbone ; ou bien encore peuvent comprendre 1 ou plusieurs hétéroatomes extra-ou intracyliques tels que 0, N. A titre d'illustration de nitroxydes (1) utilisables selon la présente invention, on citera : - le 2,2, 5,5 tétraméthyl-1-pyrrolidinyloxy (généralement commercialisé sous la marque PROXYL) ; - le 3-carboxy-2, 2, 5, 5-tétraméthyl-pyrrolidinyloxy (communément appelé 3-carboxy PROXYL) ; - le 2, 2, 6, 6-tétraméthyl-1-pipéridinyloxy (communément appelé TEMPO) ; - le 4-hydroxy-2,2, 6, 6-tétraméthyl-1-pipéridinyloxy (communément appelé le 4-hydroxy-TEMPO) ; - le 4-méthoxy-2,2, 6, 6-tétraméthyl-1-pipéridinyloxy (communément appelé le 4-méthoxy-TEMPO) ; - le 4-oxo-2,2, 6, 6-tétraméthyl-1-pipéridinyloxy (communément appelé le 4-oxo-TEMPO) ; - le 4-amino-2,2, 6, 6-tétraméthyl-1-pipéridinyloxy (communément appelé le 4-amino-TEMPO) ; - le 4-acétamido-2, 2,6, 6-tétraméthyl-1-pipéridinyloxy (communément appelé le 4-acétamido-TEMPO) ; - le N-tertiobutyl-1-phényl-2-méthylpropyl nitroxyde, - le N- (2-hydroxyméthylpropyl)-1-phényl-2-méthylpropylnitroxyde), - le N-tertiobutyl-1-diéthylphosphono-2, 2-diméthyl-propylnitroxyde, - le N-tertiobutyl-1-dibenzylphosphono-2, 2diméthylpropylnitroxyde, - le N-tertiobutyl-1-di (2, 2, 2-trifluoroéthyl) phosphono-2, 2diméthylpropytnitroxyde, - le N-tertiobutyl- [ (1-diéthylphosphono)-2-méthylpropyl] nitroxyde, - e N-(1-méthyléthyl)-1-cyclohexyl-1-(diéthyl-phosphono) nitroxyde, - e N-91-phénylbenzyl)-[(1-diéthylphosphono)-1-méthyléthyl] nitroxyde : - le N-phényl-1-diéthylphosphono-2, 2-diméthylpropyinitroxyde, - le N-phényl-1-diéthylphosphono-1-méthyléthylnitroxyde, - le N- (1-phényI2-méthylpropyl)-1-diéthylphosphonméthyléthylnitroxyde, -le bis-1-oxyl-2, 2, 6, 6-tétraméthylpipéridine-4-yl) sébaçate commercialisé sous la marque"CXA 5415"par la Société CIBA SPEC. CHEM. On utilisera tout particulièrement le 4-hydroxy-TEMPO et le N- tertiobutyl-1-diéthylphosphono-2, 2-diméthylpropylnitroxyde. Le procédé selon l'invention peut être mis en oeuvre de façon connue en soi, consistant par exemple à dissoudre un colloïde protecteur dans un milieu aqueux ou une composante monomère, à disperser l'amorceur de polymérisation oléosoluble dans le milieu aqueux ou à le dissoudre dans la composante monomère, et à dissoudre un système tamponnant le pH du milieu aqueux. Les traces d'oxygène sont éliminées de manière à avoir une teneur résiduelle en oxygène dissous dans l'eau comprise entre 0,0005 et 0,05 partie en poids, de préférence entre 0,001 et 0,02 partie en poids, pour 100 parties en poids d'eau. La composante monomère est ensuite introduite dans le réacteur, puis le mélange réactionnel est agité et porté à une température comprise entre 45 et 80oC, de préférence entre 50 et 70oC. Pendant la polymérisation, il n'est pas nécessaire de maintenir à des valeurs constantes la pression et la température du mélange réactionnel. Une augmentation de température programmée soit en début, soit à la fin du cycle de polymérisation permet d'accélérer la vitesse de décomposition des amorceurs et la vitesse de polymérisation. Si cette température et cette pression sont maintenues constantes, la polydispersité des masses moléculaires des chaînes polymères sera comprise entre 1,8 et 2,5. Dans le cas d'une polymérisation avec des rampes de températures programmées sur toute la durée de polymérisation, on observera une polydispersité comprise entre 1, 8 et 3,5. La polymérisation se termine par appauvrissement de la phase de monomère liquide et cela se traduit par une modification de l'équilibre liquide/vapeur en monomère et une chute de pression est observée. A l'amorce de la chute de pression, la conversion massique en monomère est voisine de 65-75 %. Le nitroxyde utilisé selon l'invention comme agent d'arrêt de polymérisation est introduit entre 60 et 90 % de conversion massique, de préférence entre 70 et 80 % c'est-à-dire lorsque la chute de pression est déjà engagée. Pour 100 parties en poids de composante monomère, la quantité de nitroxyde à utiliser peut aller de 0,0001 à 0,1 partie en poids et est de préférence comprise entre 0,00015 et 0,01 partie en poids. Le nitroxyde utilisé selon l'invention peut être utilisé en combinaison avec d'autres agents d'arrêt de polymérisation comme les dialkylhydroxylamines, par exemple la diéthylhydroxylamine (DEHA). Une fois la polymérisation terminée, on sépare le polymère formé du milieu aqueux, puis on l'essore et le sèche. Il se présente généralement sous forme de particules d'une granulométrie de l'ordre de 80 à 250 micromètres. Dans les exemples suivants qui illustrent l'invention sans la limiter, les parties et pourcentages indiqués sont exprimés en poids sauf mention contraire. EXEMPLE 1 (témoin) Dans un réacteur d'une capacité de 30 litres, équipé d'un agitateur de type Impeller à 3 branches et d'une double enveloppe, on introduit à température ambiante et sous agitation (250 t/min) 14 kg d'eau déminéralisée, 2,52 g d'acide citrique, 3,73 g d'alcool polyvinylique ayant un taux d'hydrolyse de 78 % molaires, 3,73 g d'alcool polyvinylique ayant un taux d'hydrolyse de 72 % molaires, 8,08 g d'une solution aqueuse (à 39 % de matière active) d'alcool polyvinylique ayant un taux d'hydrolyse de 55 % molaires, et 13,63 g d'une émulsion de peroxydicarbonate de di (2-éthylhexyle) à 40 % de matière active (Luperox* 223 EN40). La teneur en oxygène actif est alors de 28 ppm par rapport au poids du chlorure de vinyle monomère (CVM) qui sera ensuite chargé. Après avoir fermé le réacteur, on le met sous vide partiel (6, 66 kPa absolus) que l'on maintient pendant 15 minutes. On porte ensuite l'agitation à 330t/min et on introduit alors 9 kg de CVM. Par circulation d'eau froide dans la double enveloppe, on régule le chauffage pour atteindre en 30 minutes la température de polymérisation de 56, 5OC. Le moment où le milieu de polymérisation atteint 56, 5 C est considéré comme le début de la polymérisation (temps = to) et la pression à cet instant (Po) est alors prise en référence. Après 30 minutes de polymérisation (soit au temps to + 30 min), on introduit en continu dans le réacteur 4 kg d'eau avec un débit constant de 1,2 kg/h, pour améliorer l'échange thermique en maintenant constante la surface d'échange de la double enveloppe et pour diminuer la viscosité de la suspension aqueuse après 60 % de conversion du CVM en PVC, conversion calculée par un bilan calorifique établi aux bornes du réacteur. L'appauvrissement de la phase gaz CVM du réacteur se traduit par une baisse de pression entre 65 et 70 % de conversion. Dès que la pression a chuté de 1 bar par rapport à Po, la polymérisation est arrêtée par refroidissement rapide du milieu au moyen d'eau froide injectée dans la double enveloppe. La teneur résiduelle en peroxydicarbonate de di (2-éthylhexyle) est d'environ 90 ppm en poids par rapport au poids initial de monomère. Le CVM résiduel est ensuite éliminé du milieu réactionnel par les techniques classiques de remise à pression atmosphérique (dégazage) et les traces de CVM sont ensuite éliminées par un dégazage sous vide de 13,33 kPa à 50 C (stripping). La résine PVC ainsi obtenue (valeur K = 67) est alors essorée, séchée durant 6 heures en lit fluidisé par un courant d'air sec chauffé à 50 C et tamisée sur toile de 500, um. L'indice de coloration de cette résine sur plaque pressée ou WIPP (White Index Pressed Plate) est évalué en opérant comme suit : Dans un mélangeur BRABENDER de 600 ml, on mélange pendant 5 minutes à 50 t/min et à 96 C 150 g de résine avec 12g d'une solution de 1 partie de phthalate de dioctyl dans 17 parties de MOK (solution de stabilisant thermique à base d'étain sous forme liquide commercialisé par la Société CIBA). Le mélange est vidangé et, au moyen d'une presse WEBER et au plus tard dans les 15 minutes suivantes, 20 g du mélange sont pressés pendant 2 minutes à 184OC et sous 300 bars dans un moule de 70 mm de diamètre et de 3 mm d'épaisseur entre deux feuilles d'aluminium de 0,05 mm d'épaisseur. La plaque obtenue est ensuite refroidie dans l'eau pendant 45 secondes, puis dans l'intervalle de 30 à 90 minutes après le pressage sa coloration est mesurée au moyen de l'appareil HUNTERLAB D 25 M DP 9000 et exprimée selon la norme ASTM E 313 en WIPP par la formule : les valeurs L et b étant données par l'appareil. EXEMPLES 2 à 4 On a opéré comme à l'exemple 1 sauf que, dès que la chute de pression a atteint 0, 3 bar (c'est-à-dire à Po-0, 3 bar), on a injecté en 2 minutes dans le milieu réactionnel une solution aqueuse à 0,04 % de 4hydroxy-TEMPO (4-hydroxy-2, 2,6, 6-tétraméthylpipéridinyloxy noté OHTEMPO dans la suite) à raison de respectivement 1,5, 3 et 6 ppm en poids d'OH-TEMPO par rapport au poids initial de CVM et on a maintenu pendant 15 minutes le milieu réactionnel à 56, 50C avant de le refroidir. Le dégazage, le stripping, l'essorage, le séchage et le tamisage ont ensuite été effectués de la même manière qu'à l'exemple 1, et les résines PVC ainsi obtenues ont été évaluées en WIPP selon le même test. EXEMPLE 5 On a opéré comme à l'exemple 1 sauf que, dès que la chute de pression a atteint 0,3 bar (c'est-à-dire à Po-0, 3 bar), on a injecté dans le milieu réactionnel une solution de SG1 (N-tertiobutyl-1-diéthylphosphono- 2, 2-diméthylpropyl nitroxyde) à 5,35 % dans le méthanol à raison de 115 ppm en poids de SG1 par rapport au poids initial de CVM et on a maintenu pendant 15 minutes le milieu réactionnel à 56, 50C avant de le refroidir. Le dégazage, le stripping, l'essorage, le séchage et le tamisage ont ensuite été effectués de la même manière qu'à l'exemple 1. EXEMPLE 6 On a opéré comme à l'exemple 1 sauf que, dès que la chute de pression a atteint 0,3 bar (c'est-à-dire à Po-0, 3 bar), on a injecté dans le milieu réactionnel un mélange d'OH-TEMPO et de DEHA à des teneurs en poids respectives de 3 ppm et de 130 ppm par rapport au poids initial de CVM et on a maintenu pendant 15 minutes le milieu réactionnel à 56, 50C avant de le refroidir. Le dégazage, le stripping, l'essorage, le séchage et le tamisage ont ensuite été effectués de la même manière qu'à l'exemple 1, et les résines PVC ainsi obtenues ont été évaluées en WIPP selon le même test. EXEMPLES 7 et 8 (comparatifs) On a répété l'exemple 2 mais en remplaçant la solution aqueuse d'OH-TEMPO par le bisphénol A (BPA) utilisé sous forme d'une solution méthanolique à 35 % à raison de 370 ppm en poids de BPA par rapport au poids initial de CVM (exemple 7) ou par rganox# 1141 (IGX 1141) qui se présente sous forme d'une solution à 8 % dans une huile de soja époxydée à raison de 620 ppm en poids de IGX1141 par rapport au poids initial de CVM (exemple 8). Les exemples 1 à 8 et leurs résultats sont résumés dans le tableau 1 suivant. AGENT D'ARRET EXEMPLE #P/#T WIPP masse / (mbar/min) nature monomère mol monomère 1 néant 0 0 40 35 2 OH-TEMPO 1,5 ppm 0, 000078 25 nd 3 OH-TEMPO 3 ppm 0, 000157 15 nd 4OH-TEMPO 6 ppm 0, 000314 0 42 5 SG1 115 ppm 0, 0035 0 nd OH-TEMPO/ 3 ppm/ 0,000157/ 6 0 40 DEHA 130 ppm 0,0131 7 BPA 370 ppm 0,0151 0 46 8 IGX 1141 620 ppm 0, 0152 3 47 nd = non mesuré TABLEAU 1 L'OH-TEMPO joue le rôle d'agent d'arrêt de polymérisation dans les conditions des exemples 2 à 4 car la pente de la chute de pression diminue. L'effet d'arrêt de polymérisation est obtenu pour 6 ppm d'OHTEMPO. La blancheur de la résine est de bonne qualité. Pour le SG1, l'effet d'arrêt de polymérisation est atteint à des teneurs inférieures à 115 ppm. REVENblCATIONS 1. Procédé de polymérisation en suspension aqueuse du chlorure de vinyle seul ou en mélange avec moins de 50 % d'un autre monomère vinylique, caractérisé en ce que le système amorceur de polymérisation comprend au moins un composé choisi parmi les peroxydicarbonates de dialkyl, les peroxy-tert-alcanoates et les peroxydes de diacyle et en ce que l'on utilise au moins un agent d'arrêt de polymérisation choisi parmi les radicaux stables de type nitroxyde. 2. Procédé selon la revendication 1 dans lequel l'agent d'arrêt de polymérisation est choisi parmi les nitroxydes de formule : dans laquelle les groupes y1 à y6, identiques ou différents, représentent un atome d'hydrogène, un radical alkyle, linéaire ou ramifié, ayant un nombre d'atomes de carbone allant de 1 à 10, un radical cycloalkyl ayant un nombre d'atomes de carbone allant de 3 à 20, un atome d'halogène, un radical cyano, un radical phényle, un radical hydroxyalkyl ayant un nombre d'atomes de carbone allant de 1 à 4, un radical dialcoxyphosphonyle, diphénoxyphosphonyle, un radical alcoxycarbonyle, alcoxycarbonylalkyle ; ou bien 2 ou plus des groupes y1 à y6 peuvent être liés avec l'atome de carbone qui les porte pour former des structures cycliques, lesquelles peuvent comprendre une ou plusieurs fonctions extracycliques, choisis parmi H2N-CH3C (O) NH-, (CH3) 2N-, R'C (O) 0- ou R'représente un radical hydrocarboné contenant de 1 à 20 atomes de carbone ; ou bien encore peuvent comprendre 1 ou plusieurs hétéroatomes extraou intracyliques tels que 0, N. 3. Procédé selon la revendication 2, caractérisé en ce que l'agent d'arrêt de polymérisation est le 4-hydroxy-2,2, 6, 6-tétraméthyl-1- pipéridinyloxy (4-hydroxy-TEMPO). 4. Procédé selon le revendication 2, caractérisé en ce que l'agent d'arrêt de polymérisation est le N-tertiobutyl-1-diéthylphosphono- 2, 2-diméthylpropylnitroxyde (SG1). 5. Procédé selon l'une des revendications 2 à 4, dans lequel le nitroxyde est associé à un autre agent d'arrêt de polymérisation comme une dialkylhydroxylamine. 6. Procédé selon la revendication 5, caractérisé en ce que la dialkylhydroxylamine est la diéthylhydroxylamine. 7. Procédé selon la revendication 1 dans lequel chaque radical alkyle du peroxydicarbonate de dialkyl contient de 2 à 16 atomes de carbone, de préférence 6 à 16 atomes de carbone. 8. Procédé selon la revendication 7 dans lequel le peroxydicarbonate de dialkyl est le peroxydicarbonate de di (2-éthylhexyle). 9. Procédé selon la revendication 1 dans lequel le système amorceur de polymérisation comprend un peroxydicarbonate de dialkyl et un peroxy-tert-alcanoate très rapide. 10. Procédé selon la revendication 9 dans lequel le peroxy-tert-alcanoate très rapide est le peroxynéodécanoate de 1, 1-diméthyl-3hydroxybutyl. 11. Procédé selon la revendication 1 dans lequel le système amorceur de polymérisation comprend un peroxydicarbonate de dialkyl et un peroxy-tert-alcanoate rapide. 12. Procédé selon la revendication 1 dans lequel le système amorceur de polymérisation est un mélange d'un peroxydicarbonate de dialkyl ou d'un peroxy-tert-alcanoate rapide avec un peroxyde de diacyle. 13. Procédé selon la revendication 12 dans lequel le peroxy-tert- alcanoate rapide est le peroxynéodécanoate de ter-butyl et le peroxyde de diacyle est le peroxyde de dilauroyl. 14. Procédé selon la revendication 1 dans lequel le système amorceur de polymérisation est un mélange de deux peroxy-tert-alcanoates rapides ou un mélange d'un peroxy-tert-alcanoate très rapide et d'un peroxy-tert-alcanoate rapide. 15. Procédé selon la revendication 14 dans lequel le peroxy-tert- alcanoate très rapide est le peroxynéodécanoate de 1, 1-diméthyl-3hydroxybutyl. 16. Procédé selon l'une quelconque des revendications 1 à 15, caractérisé en ce que l'agent d'arrêt de polymérisation est utilisé à raison de 0,0001 à 0,1 partie en poids pour 100 parties en poids de chlorure de vinyle seul ou en mélange avec moins de 50 % d'un autre monomère vinylique et, de préférence, à raison de 0,00015 et 0,01 partie en poids. 17. Polymères et copolymères à base de chlorure de vinyle, obtenus par un procédé selon l'une des revendications 1 à 16.